(57)【特許請求の範囲】
【請求項１】
平行に配置された第１透明基板および第２透明基板と、
前記第１透明基板および前記第２透明基板の間に、前記第１透明基板に対して受光面が交差するように配置され、前記第１透明基板に対して平行な方向に所定の間隔をあけて配置された複数個の太陽電池セルと、
隣接する前記太陽電池セルの間にそれぞれ配置され、前記第１透明基板側から入射した光の一部を透過して前記第２透明基板側から出射させ、一部を反射して前記太陽電池セルに入射させるビームスプリッターと、を有し、
前記太陽電池セルが、有機系の太陽電池セルであり、
前記太陽電池セルの受光面側、または受光面と反対側の面に、前記太陽電池セルの光電変換機能層と吸収波長領域が異なる着色層が配置されており、
前記ビームスプリッターとして、光束分割性能の種類がＮＤフィルターであるビームスプリッターが用いられていることを特徴とする太陽電池モジュール。
【請求項２】
前記第１透明基板に対して受光面が垂直になるように前記太陽電池セルが配置されていることを特徴とする請求項１に記載の太陽電池モジュール。
【請求項３】
前記第２透明基板上に配置され、前記ビームスプリッターを透過した光を拡散する拡散板を有することを特徴とする請求項１または請求項２に記載の太陽電池モジュール。
【請求項４】
平行に配置された第１透明基板および第２透明基板と、
前記第１透明基板および前記第２透明基板の間に、前記第１透明基板に対して受光面が交差するように配置された太陽電池セルと、
前記太陽電池セルに隣接して配置され、前記第１透明基板側から入射した光の一部を透過して前記第２透明基板側から出射させ、一部を反射して前記太陽電池セルに入射させるビームスプリッターと、を有し、
前記太陽電池セルが、有機系の太陽電池セルであり、
前記太陽電池セルの受光面側、または受光面と反対側の面に、前記太陽電池セルの光電変換機能層と吸収波長領域が異なる着色層が配置されており、
前記ビームスプリッターとして、光束分割性能の種類がＮＤフィルターであるビームスプリッターが用いられていることを特徴とする太陽電池。
【請求項５】
前記第１透明基板に対して受光面が垂直になるように前記太陽電池セルが配置されていることを特徴とする請求項４に記載の太陽電池。
【請求項６】
前記第２透明基板上に配置され、前記ビームスプリッターを透過した光を拡散する拡散板を有することを特徴とする請求項４または請求項５に記載の太陽電池。
【発明の詳細な説明】
【技術分野】
【０００１】
本発明は、ビームスプリッターを有する採光性に優れた太陽電池モジュール、および太陽電池に関するものである。
【背景技術】
【０００２】
近年、二酸化炭素の増加が原因とされる地球温暖化等の環境問題が深刻となり、世界的にその対策が進められている。中でも環境に対する負荷が小さく、クリーンなエネルギー源として、太陽光エネルギーを利用した太陽電池に関する積極的な研究開発が進められている。このような太陽電池としては、単結晶シリコン太陽電池、多結晶シリコン太陽電池、アモルファスシリコン太陽電池等のシリコン系太陽電池、化合物半導体系太陽電池、および色素増感型太陽電池、有機薄膜太陽電池等の有機系太陽電池等が挙げられる。
【０００３】
近年、発電機能を有する建築材料として、低コストかつ建築機能性に優れた建築物一体型太陽電池モジュールが注目され、建造物の壁面や屋根面、外壁等への適用が検討されている。その中でも、建築物との調和や意匠性の観点から、採光性を有する太陽電池モジュールおよび太陽電池が注目を集めている。このような採光性を有する太陽電池モジュールおよび太陽電池は、特に発電可能な建築材料として窓等への設置需要が大きくなっている。
【０００４】
例えば、シリコン系太陽電池モジュールでは、２枚のガラスの間に、複数個のセルを平面的に配列し、各セルを間隙をおいて配置することで、採光することが提案されている。この場合には、セルの配置により採光性を調整することができる。また、２枚のガラスの間にセルを挟み、シリコン薄膜にスリット等の開口部を設けることで、採光することが提案されている。この場合には、開口部により採光性を調整することができる。
しかしながら、シリコン系太陽電池モジュールでは、２枚のガラスの間に、複数個のセルが平面的に配列されているため、太陽電池モジュール全体に占めるセルの総面積の割合および透過部の総面積の割合が制限されるので、高い発電効率を得ようとすると、採光性が低下してしまうといった課題がある。
【０００５】
また、有機系太陽電池モジュールでは、カソードおよびアノードの両電極に透明電極層を用いることで、採光の機能を付与し、シースルー型とすることが提案されている（非特許文献１）。
しかしながら、有機系太陽電池モジュールでは、有色の有機系太陽電池セルを透過して採光される光が、有機系太陽電池セルの吸収色に対する補色となるため、自然光の色調での採光が困難となる。
【先行技術文献】
【非特許文献】
【０００６】
【非特許文献１】Ａｄｖ．Ｍａｔｅｒ．２００８，２０，４１５−４１９
【発明の概要】
【発明が解決しようとする課題】
【０００７】
本発明は上記問題点に鑑みてなされたものであり、採光性および発電効率の両立を図るとともに、自然光の色調で採光していると視認できる太陽電池モジュールおよび太陽電池を提供することを主目的とする。
【課題を解決するための手段】
【０００８】
上記課題を解決するために、本発明は、平行に配置された第１透明基板および第２透明基板と、上記第１透明基板および上記第２透明基板の間に、上記第１透明基板に対して受光面が交差するように配置され、上記第１透明基板に対して平行な方向に所定の間隔をあけて配置された複数個の太陽電池セルと、隣接する上記太陽電池セルの間にそれぞれ配置され、上記第１透明基板側から入射した光の一部を透過して上記第２透明基板側から出射させ、一部を反射して上記太陽電池セルに入射させるビームスプリッターとを有することを特徴とする太陽電池モジュールを提供する。
【０００９】
本発明においては、各太陽電池セルの間にビームスプリッターを配置することで、第１透明基板から入射した光が、反射光および透過光に分割される。太陽電池セルは、第１透明基板に対して太陽電池セルの受光面が交差するように配置されているので、上記反射光は、上記太陽電池セルへ入射し、発電に寄与する。また、上記透過光は、第２透明基板を透過して放たれる。したがって本発明においては、高い発電効率および優れた採光性を有する太陽電池モジュールとすることができる。
さらに、本発明における太陽電池セルは、第１透明基板に対して太陽電池セルの受光面が交差するように配置されるため、平面視したときに太陽電池モジュール全体において、太陽電池セル１個当たりが占める面積を縮小させることが可能となった。これにより、優れた採光性を有する太陽電池モジュールとすることができる。また、これまでに比べ、より広い領域から光を採り込めて、その光をビームスプリッターにより分割して太陽電池セルに入射させることで、高い発電効率を有する太陽電池モジュールとすることができる。
また、シースルー型の有色の有機系太陽電池セルを用いた場合には、上記有機系太陽電池セルを透過して着色された光の一部が、直接あるいはビームスプリッターで反射して第２透明基板から出射することがあり得るが、第１透明基板より入射し、ビームスプリッターを透過した自然光も採光されるので、自然光により近い色調で採光していると視認することができる。
【００１０】
本発明の太陽電池モジュールは、上記第１透明基板に対して受光面が垂直になるように上記太陽電池セルが配置されていることが好ましい。上記太陽電池セルが第１透明基板に対して受光面が垂直になるように配置されていることにより、シースルー型の有色の有機系太陽電池セルを用いた場合には、上記有機系太陽電池セルを透過して着色された光はビームスプリッターへと入射する。場合によっては、上記有機系太陽電池セルを透過して着色された光の一部が、ビームスプリッターで反射して第２透明基板から出射することがあり得るが、採光される光のほとんどが第１透明基板からの上記透過光であり、自然光であるため、自然光により近い色調で採光していると視認することができる。
また、本発明における太陽電池セルは、第１透明基板に対して太陽電池セルの受光面が垂直になるように配置されるため、平面視したときに太陽電池モジュール全体において、太陽電池セル１個当たりが占める面積をより一層縮小させることが可能となった。これにより、優れた採光性を有する太陽電池モジュールとすることができる。また、これまでに比べ、さらに広い領域から光を採り込めて、その光をビームスプリッターにより分割して太陽電池セルに入射させることで、高い発電効率を有する太陽電池モジュールとすることができる。
【００１１】
本発明の太陽電池モジュールは、上記第２透明基板上に配置され、上記ビームスプリッターを透過した光を拡散する拡散板を有することが好ましい。ビームスプリッターを透過して拡散板へと入射した光が、拡散板によって拡散されることにより、太陽電池モジュール全面で明るさを均一にすることが可能となる。
【００１２】
本発明の太陽電池モジュールは、上記太陽電池セルの受光面側、または受光面と反対側の面に、上記太陽電池セルの光電変換機能層と吸収波長領域が異なる着色層が配置されていることが好ましい。有色の有機系太陽電池セルを用いた場合には、有機系太陽電池セルに入射した光の一部が光電変換機能層に吸収され、光電変換機能層を透過した残りの光が着色光となり、採光する光の色調に影響を与える場合があるが、太陽電池セルの受光面または受光面と反対側の面に着色層が配置されていることにより、着色光が上記有機系太陽電池セルに配置された着色層に吸収され、採光する光を自然光の色調に維持することが可能となる。
【００１３】
本発明においては、平行に配置された第１透明基板および第２透明基板と、上記第１透明基板および上記第２透明基板の間に、上記第１透明基板に対して受光面が交差するように配置された太陽電池セルと、上記太陽電池セルに隣接して配置され、上記第１透明基板側から入射した光の一部を透過して上記第２透明基板側から出射させ、一部を反射して上記太陽電池セルに入射させるビームスプリッターとを有することを特徴とする太陽電池を提供する。
【００１４】
本発明においては、各太陽電池セルと隣接してビームスプリッターを配置することで、第１透明基板から入射した光が、反射光および透過光に分割される。太陽電池セルは、第１透明基板に対して太陽電池セルの受光面が交差するように配置されているので、上記反射光は、上記太陽電池セルへ入射し、発電に寄与する。また、上記透過光は、第２透明基板を透過して放たれる。したがって本発明においては、高い発電効率および優れた採光性を有する太陽電池とすることができる。
また、上記太陽電池セルが第１透明基板に対して受光面が交差するように配置されていることにより、本発明の太陽電池が複数個接続された場合であって、シースルー型の有色の有機系太陽電池セルを用いた場合には、上記有機系太陽電池セルを透過して着色された光の一部が、直接あるいはビームスプリッターで反射して第２透明基板から出射することがあり得るが、第１透明基板より入射し、ビームスプリッターを透過した自然光も採光されるので、自然光により近い色調で採光していると視認することができる。
【００１５】
本発明の太陽電池は、上記第１透明基板に対して受光面が垂直になるように上記太陽電池セルが配置されていることが好ましい。上記太陽電池セルが第１透明基板に対して受光面が垂直になるように配置されていることにより、シースルー型の有色の有機系太陽電池セルを用いた場合には、上記有機系太陽電池セルを透過して着色された光はビームスプリッターへと入射する。場合によっては、上記有機系太陽電池セルを透過して着色された光の一部が、ビームスプリッターで反射して第２透明基板から出射することがあり得るが、採光される光のほとんどが第１透明基板からの上記透過光であり、自然光であるため、自然光により近い色調で採光していると視認することができる。
また、本発明における太陽電池セルは、第１透明基板に対して太陽電池セルの受光面が垂直になるように配置されるため、平面視したときに太陽電池全体において、太陽電池セル１個当たりが占める面積をより一層縮小させることが可能となった。これにより、優れた採光性を有する太陽電池とすることができる。また、これまでに比べ、さらに広い領域から光を採り込めて、その光をビームスプリッターにより分割して太陽電池セルに入射させることで、高い発電効率を有する太陽電池とすることができる。
【００１６】
本発明の太陽電池は、上記第２透明基板上に配置され、上記ビームスプリッターを透過した光を拡散する拡散板を有することが好ましい。ビームスプリッターを透過して拡散板へと入射した光が、拡散板によって拡散されることにより、太陽電池全面で明るさを均一にすることが可能となる。
【００１７】
本発明の太陽電池は、上記太陽電池セルの受光面側、または受光面と反対側の面に、上記太陽電池セルの光電変換機能層と吸収波長領域が異なる着色層が配置されていることが好ましい。これにより、本発明の太陽電池が複数個接続された場合であって、有色の有機系太陽電池セルを用いた場合には、上記有機系太陽電池セルに入射した光の一部が光電変換機能層に吸収され、残りの光が着色光となり、採光する光の色調に影響を与える場合があるが、太陽電池セルの受光面または受光面と反対側の面に着色層が配置されていることにより、着色光が上記有機系太陽電池セルに配置された着色層に吸収され、採光する光を自然光の色調に維持することが可能となる。
【発明の効果】
【００１８】
本発明によれば、複数個の太陽電池セルを、第１透明基板および第２透明基板の間に、一定の間隔をあけて、上記第１透明基板に対して太陽電池セルの受光面が交差するように配置し、各太陽電池セルの間にビームスプリッターを設けることにより、上記第１透明基板から入射した光の一部は透過し、一部は反射されて太陽電池セルに入射するので、発電効率および採光性の両立を図ることができるという効果を奏する。また、有色の太陽電池セルを用いた場合においても、自然光の色調で採光していると視認することができるという効果を奏する。
【図面の簡単な説明】
【００１９】
【図１】本発明の太陽電池モジュールの一例を示す概略斜視図である。
【図２】本発明の太陽電池モジュールの他の例を示す概略斜視図である。
【図３】本発明の太陽電池モジュールの他の例を示す概略斜視図である。
【図４】本発明の太陽電池モジュールの他の例を示す概略斜視図である。
【図５】本発明の太陽電池モジュールにおけるビームスプリッターの一例を示す概略斜視図である。
【図６】本発明の太陽電池モジュールにおけるビームスプリッターの他の例を示す概略斜視図である。
【発明を実施するための形態】
【００２０】
Ｉ．太陽電池モジュール
本発明の太陽電池モジュールについて説明する。
本発明の太陽電池モジュールは、平行に配置された第１透明基板および第２透明基板と、上記第１透明基板および上記第２透明基板の間に、上記第１透明基板に対して受光面が交差するように配置され、上記第１透明基板に対して平行な方向に所定の間隔をあけて配置された複数個の太陽電池セルと、隣接する上記太陽電池セルの間にそれぞれ配置され、上記第１透明基板側から入射した光の一部を透過して上記第２透明基板側から出射させ、一部を反射して上記太陽電池セルに入射させるビームスプリッターとを有するものである。
【００２１】
本発明の太陽電池モジュールについて図面を参照しながら説明する。
図１は本発明の太陽電池モジュールの一例を示す概略斜視図であり、図２は本発明の太陽電池モジュールの他の例を示す概略斜視図である。図１および図２に示すように、本発明の太陽電池モジュール１００は、平行に配置された第１透明基板４ａおよび第２透明基板４ｂと、上記第１透明基板４ａおよび第２透明基板４ｂの間に、上記第１透明基板４ａに対して受光面が交差する（図１、図２においては垂直）ように配置され、上記第１透明基板４ａに対して平行な方向に所定の間隔をあけて配置された複数個の太陽電池セル１０と、上記各太陽電池セル１０の間にそれぞれ配置されたビームスプリッター５とを有するものである。
図１および図２に示すように上記太陽電池セル１０は、平行に配置された上記第１透明基板４ａおよび第２透明基板４ｂの間に、上記第１透明基板４ａに対して受光面が交差するように配置され、透光性を有する第１電極層１と、上記第１電極層１上に形成された光電変換機能層２と、上記光電変換機能層２上に形成された第２電極層３とを有するものである。
太陽電池セル１０は、透光性を有する第１電極層１が、ビームスプリッター５の反射光４０の出射面と対向するように配置されている。
【００２２】
図１および図２に示す太陽電池モジュール１００においては、第１透明基板４ａから入射した光（入射光）３０は、反射光４０および透過光５０に分割される。上記ビームスプリッター５により反射された光（反射光）４０は太陽電池セル１０へ入射して発電する。一方、ビームスプリッター５により透過された光（透過光）５０は、上記太陽電池モジュール１００の光出射側に配置された第２透明基板４ｂを透過する。そのため、より広い領域から光を採り込むことができ、発電しながら採光することができる。
【００２３】
このように本発明においては、各太陽電池セルの間にビームスプリッターを配置することで、第１透明基板から入射した光が、反射光および透過光に分割される。上記反射光は、上記太陽電池セルへ入射し、発電に寄与する。また、上記透過光は、第２透明基板を透過して放たれる。
従来では、２枚の透明基板の間に複数個の太陽電池セルを平面的に配列し、各太陽電池セル間に設けた間隙から採光しているため、太陽電池モジュール全体に占めるセルの総面積の割合および透過部の総面積の割合が制限されるので、高い発電効率を得ようとすると、採光性が低下してしまうといった課題があった。
本発明における太陽電池セルは、第１透明基板に対して太陽電池セルの受光面が交差するように配置されるため、平面視したときに太陽電池モジュール全体において、太陽電池セル１個当たりが占める面積を縮小させることが可能となった。これにより、優れた採光性を有する太陽電池モジュールとすることができる。また、これまでに比べ、より広い領域から光を採り込めて、その光をビームスプリッターにより分割して太陽電池セルに入射させることで、高い発電効率を有する太陽電池モジュールとすることができる。
【００２４】
図３に示す太陽電池モジュール１００は、太陽電池セル１０として、シースルー型の有色の有機系太陽電池セル２０を用いたものである。上記シースルー型の有色の有機系太陽電池セル２０を用いた場合には、上記有機系太陽電池セル２０を透過して着色された光（着色光）６０がビームスプリッター５へと入射する。場合によっては、上記有機系太陽電池セル２０を透過して着色された光（着色光）６０の一部が、ビームスプリッター５で反射して第２透明基板４ｂから出射する。また、図示しないが、シースルー型の有色の有機系太陽電池セルが第１透明基板に対して受光面が交差するように配置されているので、有機系太陽電池セルを透過して着色された光が直接第２透明基板から出射する場合がある。この場合、第２透明基板４ｂから出射する光は第１透明基板４ａからの透過光５０と着色光６０とが混ざった光となる。第１透明基板４ａからの透過光５０は、自然光であるため、自然光により近い色調で採光していると視認することができる。
【００２５】
したがって本発明においては、シースルー型の有色の有機系太陽電池セルを用いた場合には、自然光の色調で採光していると視認できる太陽電池モジュールとすることができる。
よって、優れた採光性を有し、発電効率が高く、かつ自然光の色調で採光していると視認できる太陽電池モジュールとすることができる。
【００２６】
また、本発明における太陽電池モジュールは、上記第２透明基板上に配置され、上記ビームスプリッターを透過した光を拡散する拡散板を有することが好ましい。
【００２７】
図４に示す太陽電池モジュール１００は、第２透明基板４ｂ上に配置され、上記ビームスプリッター５を透過した光（透過光）５０を拡散する拡散板９を有するものである。ビームスプリッター５を透過して拡散板９へと入射した光が、上記拡散板９によって拡散される効果が得られる。これにより、太陽電池モジュール１００全面で明るさを均一にすることが可能となる。
【００２８】
これまでに、太陽電池へ拡散板を適用する技術は開示されているが、いずれも太陽電池セルへの光入射側に拡散板を設け、効率的に受光することで高い光電効率を得ようとするものであった。これに対して本発明は、光入射側とは逆の光出射側に拡散板を設けることで、ビームスプリッターを透過して上記拡散板へ入射した光を拡散し、太陽電池モジュールの全面で均一な明るさで採光していると視認することが可能となる。
以下、本発明の太陽電池モジュールの各構成について説明する。
【００２９】
Ａ．ビームスプリッター 
まず、本発明に用いられるビームスプリッターについて説明する。
本発明に用いられるビームスプリッターは、隣接する太陽電池セルの間にそれぞれ配置され、上記第１透明基板側から入射した光の一部を透過して上記第２透明基板側から出射させ、一部を反射して上記太陽電池セルに入射させるものである。
【００３０】
太陽電池セルは第１電極層および第２電極層の少なくともいずれか一方が透光性を有している。ビームスプリッターの反射光の出射面と、太陽電池セルの透光性を有する電極層とが対向するように、ビームスプリッターは配置される。
上記ビームスプリッターと太陽電池セルとは密着していてもよいし、ある程度の空隙を有するように配置されていてもよい。上記ビームスプリッターと上記太陽電池セルの配置は、光電変換効率、採光性、ビームスプリッターの種類等に応じて適宜調整されるものである。
【００３１】
このようなビームスプリッター５は、一般的に図５および図６に示すように、光学薄膜７が入射光１３０に対して所定の角度、好ましくは４５°の角度で傾斜して配置された構造をなしている。そのため、本発明においては、図１および図２に示すように、ビームスプリッター５は、第１透明基板４ａに対して光学薄膜（図示なし）面が所定の角度、好ましくは４５°の角度になるように配置される。
【００３２】
本発明に用いられるビームスプリッターは光束を分割するために用いられる光学素子であり、その光束分割比が１：１であるものがハーフミラーと呼ばれている。本発明に用いられるビームスプリッターは光束を分割する用途で用いられるものであり、第１透明基板側から入射した光の一部を透過して第２透明基板側から出射させ、一部を反射して太陽電池セルに入射させるものである。ビームスプリッターは、入射光を透過および反射させて分割し、優れた採光性、高い発電効率を有する太陽電池モジュールを作製できるものであれば特に限定されるものではない。
【００３３】
上記ビームスプリッターの種類としては、例えば、プレート型ビームスプリッター、キューブ型ビームスプリッター、ペリクル型ビームスプリッター等が挙げられ、本発明においては、プレート型ビームスプリッターおよびキューブ型ビームスプリッターが好ましく、特にキューブ型ビームスプリッターが好ましい。
【００３４】
一般的なビームスプリッターとしては、図５に示すようなプレート状の光学基板６の片面に光学薄膜７を形成したプレート型ビームスプリッター５Ａと、図６に示すように２個のプリズム８を光学薄膜７を介して斜面で相互接着したキューブ型ビームスプリッター５Ｂとがある。本発明においては、図６に示すキューブ型ビームスプリッター５Ｂが特に好ましい。入射光路に対する透過光路の光軸のずれがなく、立方体形状の各面を基準に出来るので位置調整および固定がしやすく、かつビームスプリッターの内側面での反射が発生しにくいからである。
【００３５】
また、上記ビームスプリッターの光束分割性能の種類としては、例えば、ＮＤフィルター、無偏光ビームスプリッター、偏光ビームスプリッター、レーザーラインビームスプリッター、波長選択ビームスプリッター等が挙げられる。本発明においては、ＮＤフィルターがより好ましい。光の波長によらずに、一定の割合で光を弱めることができるため、透過光を自然光の色調で維持することができるからである。
以下、プレート型ビームスプリッターとキューブ型ビームスプリッターに分けて説明する。
【００３６】
１．プレート型ビームスプリッター
図１はプレート型ビームスプリッター５Ａを有する本発明の太陽電池モジュール１００の一例を示す概略斜視図であり、図５は、プレート型ビームスプリッター５Ａの一例を示す概略斜視図である。本発明に用いられるプレート型ビームスプリッター５Ａは、太陽電池セル１０に含まれる透光性を有する第１電極層１の受光面と、上記プレート型ビームスプリッター５Ａの反射光４０が出射する面とが、対向するように配置されるものである。このようなプレート型ビームスプリッター５Ａは、光学基板６と、上記光学基板６の片面に成膜された光学薄膜７とを有するものである。
【００３７】
上記プレート型ビームスプリッター５Ａに入射した光（入射光）３０（１３０）は、光学基板６に成膜された光学薄膜７により反射光４０（１４０）と透過光５０（１５０）に分割され出射される。
本発明に用いられるプレート型ビームスプリッター５Ａは、後述する光学薄膜７の光学特性等により光束分割比は適宜調整される。この光束分割比が１：１であるものがハーフミラーと呼ばれている。
【００３８】
上記プレート型ビームスプリッターにおける入射光の透過率は、特に限定されるものではないが、２０％〜８０％の範囲内であることが好ましい。
なお、上記プレート型ビームスプリッターにおける入射光の透過率は、プレート型ビームスプリッターの種類や材料等によって異なるものである。
【００３９】
上記プレート型ビームスプリッターによる入射光の反射率は、特に限定されるものではないが、８０％〜２０％の範囲内であることが好ましい。
なお、上記プレート型ビームスプリッターにおける入射光の反射率は、プレート型ビームスプリッターの種類や材料、角度等によって異なるものである。
【００４０】
上記プレート型ビームスプリッターを本発明に用いられる複数個の太陽電池セルの間に固定する方法としては、上記光学薄膜が第１透明基板に対して所定の角度、好ましくは４５°の角度に配置されるものであれば特に限定されるものではなく、任意の治具を用いて固定する方法等が挙げられる。
以下、プレート型ビームスプリッターに用いられる各部材について説明する。
【００４１】
（１）光学基板
本発明に用いられる光学基板の材料としては、光学部品用の各種硝材や、プラスチック（例えば、アクリル系樹脂、ポリカーボネート、ポリスチレン）等が挙げられる。
【００４２】
このような光学基板の厚みとしては、特に限定されるものではないが、０．５ｍｍ〜５０ｍｍの範囲内であることが好ましく、中でも１ｍｍ〜２０ｍｍの範囲内であることが好ましい。
【００４３】
（２）光学薄膜
本発明に用いられる光学薄膜７は、図５に示すように、上述した光学基板６の片面に成膜されたものである。
上記光学薄膜は、単層であってもよく、また複数層からなるものであってもよいが、本発明においては複数の薄膜が積層してなるものが好ましい。各薄膜の組成（屈折率）、膜厚、積層数、積層順等の組合せによって、所望の光学特性を得ることができるからである。
【００４４】
本発明に用いられる光学薄膜の組成としては、例えば、ＭｇＦ2、ＣａＦ2、ＳｉＯ2、ＴｈＦ4、Ａｌ2Ｏ3、ＣｅＦ3、ＰｂＦ2、Ｙｂ2Ｏ3、ＺｒＯ2、ＴａＯ2、Ｔａ2Ｏ3、Ｐｒ6Ｏ11、ＨｆＯ2、Ｎｄ2Ｏ3、ＣｅＯ2、ＴｉＯ2、Ｂｉ2Ｏ3、ＺｎＳ、Ｃｒ、インコーネル、Ａｌのような各種酸化物、フッ化物、硫化物、金属、合金を主成分とするもの、またはこれらのうちの任意の成分を混ぜ合わせた混合物を挙げることができる。
【００４５】
上記光学薄膜の膜厚としては、所望の透過率および反射率を得られるものであれば特に限定されるものではなく、光学薄膜の組成や種類等により適宜調整されるものである。
【００４６】
本発明における上記光学薄膜の積層数としては、上述したように所望の光学特性を得られる程度の積層数であれば、特に限定されるものではない。なお、本発明においては単層よりも複数層からなるものが好ましい。
【００４７】
また、図５に示すように、上記光学薄膜７による入射光１３０の光軸と反射光１４０の光軸とのなす角度θについては、入射光１３０の光軸と反射光１４０の光軸とが一致しないものであれば、特に限定されるものではないが、θ＝９０°であることが好ましい。第１透明基板の受光面に対して垂直に入射した光を、ビームスプリッターに反射させて、その光を、第１透明基板に対して受光面が交差するように配置された太陽電池セルに入射させる場合に、太陽電池セルに入射する光量が最大になるからである。
【００４８】
このような光学薄膜の形成方法は、特に限定されるものではないが、例えば、真空蒸着、スパッタリング、イオンプレーティング等の気相成膜法により行うことができ、成膜条件の設定により上記膜組成および膜厚を適宜調整することができる。
【００４９】
（３）その他の構成
図５に示すように、プレート型ビームスプリッター５Ａの光学基板６を透過光１５０が透過する際に、透過光１５０の一部が光学基板６の透過光１５０の出射面により反射されて反射光ｈとなる場合がある。このようなプレート型ビームスプリッター５Ａの光学基板６の透過光１５０の出射面における反射を防止するために、必要に応じて光学基板６の透過光１５０の出射面を研磨し、その上に反射防止膜をコーティングしてもよい。
【００５０】
２．キューブ型ビームスプリッター
図２はキューブ型ビームスプリッター５Ｂを有する本発明の太陽電池モジュール１００の一例を示す概略斜視図であり、図６は、キューブ型ビームスプリッター５Ｂの一例を示す概略斜視図である。本発明に用いられるキューブ型ビームスプリッター５Ｂは、太陽電池セル１０に含まれる透光性を有する第１電極層１と、上記キューブ型ビームスプリッター５Ｂの反射光４０が出射する面とが、対向するように配置されるものである。このようなキューブ型ビームスプリッター５Ｂは、２個のプリズム８を光学薄膜７を介して斜面で相互接着したものである。
【００５１】
上記キューブ型ビームスプリッター５Ｂに入射した光（入射光）３０（１３０）は、２個のプリズム８の接合面に配置された光学薄膜７により、反射光４０（１４０）と透過光５０（１５０）に分割され出射される。
【００５２】
上記キューブ型ビームスプリッターにおける入射光の透過率は、特に限定されるものではないが、２０％〜８０％の範囲内であることが好ましい。
なお、上記キューブ型ビームスプリッターにおける入射光の透過率は、キューブ型ビームスプリッターの種類や材料等によって異なるものである。
【００５３】
上記キューブ型ビームスプリッターによる入射光の反射率は、特に限定されるものではないが、８０％〜２０％の範囲内であることが好ましい。
なお、上記キューブ型ビームスプリッターにおける入射光の反射率は、キューブ型ビームスプリッターの種類や材料等によって異なるものである。
【００５４】
上記キューブ型ビームスプリッターを、本発明に用いられる複数個の太陽電池セルの間に配置する方法としては、上記光学薄膜が第１透明基板に対して所定の角度、好ましくは４５°の角度に配置されるものであれば特に限定されるものではなく、任意の治具を用いて固定する方法等が挙げられる。
以下、キューブ型ビームスプリッターに用いられる各部材について説明する。
【００５５】
（１）プリズム
本発明に用いられるプリズムの材料としては、光学部品用の各種硝材や、プラスチック（例えば、アクリル系樹脂、ポリカーボネート、ポリスチレン）等が挙げられる。
【００５６】
（２）光学薄膜
本発明に用いられる光学薄膜は、上述したように２つのプリズムの接合面に形成されるものであり、単層であってもよく、また複数層からなるものであってもよいが、本発明においては複数の薄膜が積層してなるものが好ましい。各薄膜の組成（屈折率）、膜厚、積層数、積層順等の組合せによって、所望の光学特性を得ることができるからである。
【００５７】
本発明に用いられる光学薄膜の組成としては、例えば、ＭｇＦ2、ＣａＦ2、ＳｉＯ2、ＴｈＦ4、Ａｌ2Ｏ3、ＣｅＦ3、ＰｂＦ2、Ｙｂ2Ｏ3、ＺｒＯ2、ＴａＯ2、Ｔａ2Ｏ3、Ｐｒ6Ｏ11、ＨｆＯ2、Ｎｄ2Ｏ3、ＣｅＯ2、ＴｉＯ2、Ｂｉ2Ｏ3、ＺｎＳのような各種酸化物、フッ化物、硫化物を主成分とするもの、またはこれらのうちの任意の成分を混ぜ合わせた混合物を挙げることができる。
【００５８】
上記光学薄膜の膜厚としては、所望の透過率および反射率を得られるものであれば特に限定されるものではなく、光学薄膜の組成や種類等により適宜調整されるものである。
【００５９】
本発明における上記各光学薄膜の積層数としては、上述したように所望の光学特性を得られる程度の積層数であれば、特に限定されるものではない。なお、本発明においては単層よりも複数層からなるものが好ましい。
【００６０】
また、図６に示すように、上記光学薄膜７による入射光１３０の光軸と反射光１４０の光軸とのなす角度θについては、入射光１３０の光軸と反射光１４０の光軸とが一致しないものであれば、特に限定されるものではないが、θ＝９０°であることが好ましい。第１透明基板の受光面に対して垂直に入射した光を、ビームスプリッターに反射させて、その光を、第１透明基板に対して受光面が交差するように配置された太陽電池セルに入射させる場合に、太陽電池セルに入射する光量が最大になるからである。
【００６１】
このような光学薄膜の形成方法は、特に限定されるものではないが、例えば、真空蒸着、スパッタリング、イオンプレーティング等の気相成膜法により行うことができ、成膜条件の設定により上記膜組成および膜厚を適宜調整することができる。
【００６２】
（３）その他の構成
図６に示すように、キューブ型ビームスプリッター５Ｂのプリズム８を透過光１５０が透過する際に、透過光１５０の一部がプリズム８における透過光１５０の出射面により反射されて反射光ｈとなる場合がある。このようなキューブ型ビームスプリッター５Ｂのプリズム８の透過光１５０の出射面における反射を防止するために、必要に応じてプリズム８における透過光１５０の出射面を研磨し、その上に反射防止膜をコーティングしてもよい。
【００６３】
Ｂ．拡散板
本発明に用いられる拡散板は、第２透明基板上に配置されたものである。
以下、本発明に用いられる拡散板について説明する。
【００６４】
上記拡散板９は図４に示したように第２透明基板４ｂ上に配置されているものであるが、上記拡散板９の配置については、用途等に応じて適宜調整される。
また、図示はしないが、例えば、図４に示す第２透明基板４ｂが拡散板９を兼ねたものであってもよい。
【００６５】
本発明に用いられる上記拡散板は、隣接する太陽電池セルの間のビームスプリッターを透過した光を、散乱による光の反射・屈折作用により拡散するので、太陽電池モジュール全面で、明るさが均一となる。散乱による光の反射・屈折は、例えば、上記拡散板に含まれる光拡散粒子や拡散板の厚さ等に応じて調整される。
【００６６】
このような光を散乱させる上記拡散板の種類には、具体的には、光拡散粒子を含有するもの、表面に凹凸形状を有するものを挙げることができる。
以下、光拡散粒子を含有する拡散板と、表面に凹凸形状を有する拡散板に分けてそれぞれ説明する。
【００６７】
１．光拡散粒子を含有する拡散板
本発明において、上記拡散板に用いられる材料としては拡散板の種類に応じて選択される。上記光拡散粒子を含有する拡散板は、透明樹脂に光拡散粒子が分散されて形成される。このような拡散板は、好適な拡散性能を容易に得ることができる。透明樹脂としては、熱可塑性樹脂、熱硬化性樹脂等を用いることができ、具体的には、ポリカーボネート樹脂、アクリル系樹脂、フッ素系アクリル樹脂、シリコーン系アクリル樹脂、エポキシアクリレート樹脂、ポリスチレン樹脂、シクロオレフィンポリマー、メチルスチレン樹脂、フルオレン樹脂、ポリエチレンテレフタレート（ＰＥＴ）、ポリプロピレン、アクリルニトリルスチレン共重合体、アクリロニトリルポリスチレン共重合体等を挙げることができる。
【００６８】
光拡散粒子としては、無機酸化物または樹脂からなる透明粒子を用いることができるが、特に限定されない。無機酸化物からなる透明粒子としては、例えば、シリカ、アルミナなどを用いることができる。また、樹脂からなる透明粒子としては、アクリル粒子、スチレン粒子、スチレンアクリル粒子およびその架橋体、メラミン・ホルマリン縮合物の粒子、ＰＴＦＥ（ポリテトラフルオロエチレン）、ＰＦＡ（ペルフルオロアルコキシ樹脂）、ＦＥＰ（テトラフルオロエチレン・ヘキサフルオロプロピレン共重合体）、ＰＶＤＦ（ポリフルオロビニリデン）、およびＥＴＦＥ（エチレン・テトラフルオロエチレン共重合体）等のフッ素ポリマー粒子、シリコーン樹脂粒子などを挙げることができる。上述した透明粒子から２種類以上の透明粒子を組み合わせて使用してもよい。
【００６９】
光拡散粒子の形状は特に限定されるものではないが、特に球状であることが好ましい。高い光拡散性能を得ることができるからである。
【００７０】
また、上記光拡散粒子の平均粒径は、０．５μｍ〜１０μｍ程度であることが好ましい。可視光の波長に対して１〜１０００倍程度に相当する粒子径の光拡散粒子を用いることにより、光損失が少ないミー散乱による光拡散の効果を得ることができるからである。
【００７１】
本発明に用いられる拡散板において、上記透明樹脂１００重量部に対する光拡散粒子は、０．０１重量部〜５０重量部の範囲内であることが好ましい。光拡散粒子が上記範囲より少ない場合には光拡散効果が得られず、また上記範囲より多い場合には光透過性が低下してしまうからである。
【００７２】
本発明に用いる拡散板が上述したような光拡散粒子および透明樹脂からなる場合には、上記光拡散粒子と上記透明樹脂との屈折率比が１．０００超過１．０２０未満の範囲内であることが好ましい。上記光拡散粒子と上記透明樹脂との屈折率比が上記範囲以上であると、透過率が低下して輝度性能が落ちてしまい、また上記範囲以下であると、充分な拡散性能を得ることが出来ない。
なお、光拡散粒子と透明樹脂との屈折率比とは、光拡散粒子および透明樹脂のうち、屈折率の小さいものに対する屈折率の大きいものの比をいう。
【００７３】
このように、光拡散粒子を含有する拡散板の光拡散性能は、光拡散粒子の粒径、光拡散粒子の拡散板における量、および透明樹脂と光拡散粒子の屈折率差により調整されるものである。
【００７４】
上記光拡散粒子を含有する上記拡散板の厚さとしては、０．０５ｍｍ〜５ｍｍの範囲内であることが好ましい。
上記拡散板の厚みが上記範囲内である場合には、最適な拡散性能と光透過率を得ることができる。これに対して、０．０５ｍｍ未満の場合には拡散性能が足りず、５ｍｍを超える場合には吸収による光透過率低下が生じる。
【００７５】
また、本発明に用いられる拡散板は、第２透明基板上に直接形成しても良いし、また拡散シートを形成し第２透明基板上に貼付しても良い。上記拡散シートとしては、液晶ディスプレイの光源に用いられる市販の拡散シート等を適用することができる。
【００７６】
２．表面に凹凸形状を有する拡散板
表面に凹凸形状を有する拡散板としては、凹凸形状を形成できるものであれば特に限定されるものではない。凹凸の形状としては、例えば、多角錐状、略円錐状、略半球状、略楕円状等が挙げられる。変形や傷の発生をより防ぐ観点からは、略円弧状をなすことが好ましい。
【００７７】
上記凹凸形状のピッチとしては、光拡散性能を付与することができれば特に限定されるものではないが、例えば、１０μｍ〜１００μｍの範囲内が好ましい。
【００７８】
表面に凹凸形状を有する上記拡散板の材料としては、「１．光拡散粒子を含有する拡散板」の項に記載した透明樹脂の材料と同様とすることができるので、ここでの記載は省略する。
【００７９】
本発明に用いられる上記拡散板に凹凸形状をつけるには、例えば、押出形成法、または射出成形法にて上記拡散板を形成中に、凹凸形状を賦型するための金型に圧力をかけて密着させ、凹凸形状を転写する方法を挙げることができる。
【００８０】
また、本発明に用いられる上記拡散板の光入射面または光出射面に、ＵＶ硬化樹脂のような放射線硬化樹脂を用いて成形してもよい。具体的には、押出法により上記拡散板を板状部材として成形した後に、上記拡散板の光入射面または光出射面に凹凸形状をＵＶ成形して形成してもよい。
【００８１】
凹凸形状を有する上記拡散板の厚さとしては、０．０５ｍｍ〜５ｍｍの範囲内であることが好ましい。
上記拡散板の厚みが上記範囲内である場合には、最適な拡散性能と光透過率を得ることができる。これに対して、０．０５ｍｍ未満の場合には拡散性能が足りず、５ｍｍを超える場合には吸収による光透過率低下が生じる。
【００８２】
また、本発明に用いられる拡散板は、第２透明基板上に直接形成しても良いし、また拡散シートを形成し第２透明基板上に貼付しても良い。上記拡散シートとしては、液晶ディスプレイの光源に用いられる市販の拡散シート等を適用することができる。
【００８３】
Ｃ．着色層
本発明においては、後述する太陽電池セルの受光面側、または受光面の反対側の面に、光電変換機能層と吸収波長領域が異なる着色層が配置されていることが好ましい。
このような着色層は、有色の有機系太陽電池セルに好適に用いられる。
以下、本発明に用いられる着色層について説明する。
【００８４】
着色層が配置される位置としては、ビームスプリッターからの反射光が太陽電池セルへと入射し、その光が光電変換機能層を透過することで生じる着色された光（着色光）を吸収できる位置であれば特に限定されるものではない。例えば、図４に示したように、着色層１１は太陽電池セル１０において、ビームスプリッター５からの反射光４０を受光する側の面に配置されていてもよく、図示はしないが、着色層は太陽電池セルにおいて、ビームスプリッターからの反射光を受光する面の反対側の面に配置されていてもよい。
【００８５】
以下、本発明に用いられる着色層が太陽電池セルの受光面側の面に配置されている態様（以下、第１態様とする。）と、上記着色層が太陽電池セルの受光面の反対側の面に配置されている態様（以下、第２態様とする。）とに分けて説明する。
【００８６】
１．第１態様
本発明に用いられる着色層が、太陽電池セルの受光面側の面に配置されている場合について説明する。
図４に示すように、本態様では、第１透明基板４ａから入射した光（入射光）３０がビームスプリッター５により反射光４０と透過光５０とに分かれ、反射光４０は着色層１１を介して太陽電池セル１０へと入射される。本態様においては、自然光である反射光４０の一部の光が着色層１１に吸収されて、吸収されなかった光だけが太陽電池セル１０へと入射し、光電変換機能層２によって吸収され、発電する。上記着色層１１および上記光電変換機能層２は吸収波長領域が異なるので、着色層１１と光電変換機能層２によって可視領域に発光波長を有する光のほとんどを吸収することができ、着色された光が第２透明基板４ｂより出射することを防止することができる。これにより、採光する光を自然光の色調に維持することが可能となる。
このような効果は、太陽電池セルの第２電極層が、透光性を有する場合であっても、また遮光性を有する場合であっても得ることができる。したがって、シースルー型の有色の有機系太陽電池セルを用いた場合においても、自然光の色調で採光することができる。
【００８７】
本発明に用いられる着色層が有する吸収波長領域は、光電変換機能層が有する吸収波長領域と異なるものであり、光電変換機能層が有する吸収波長領域に応じて適宜調整されるものである。
本態様においては、着色層は可視領域に極大吸収波長および吸収波長領域を有し、光電変換機能層の吸収波長領域にほとんど吸収をもたず、光電変換機能層の極大吸収波長よりも短波長および／または長波長に極大吸収波長および吸収波長領域を有することが好ましい。例えば、光電変換機能層が赤色波長領域に極大吸収波長および吸収波長領域を有する場合、着色層は赤色波長領域にほとんど吸収をもたず、青色波長領域および緑色波長領域にそれぞれ極大吸収波長および吸収波長領域を有することが好ましい。
【００８８】
上述したように、本態様においては、自然光の色調で採光することが好ましい。すなわち、採光された光のスペクトルが太陽光スペクトルと類似していることが好ましい。このためには、光電変換機能層の透過スペクトルと着色層の透過スペクトルとを足し合わせたスペクトルが、太陽光スペクトルに類似していることが好ましい。そのため、光電変換機能層が有する光透過スペクトルおよび着色層が有する光透過スペクトルを合計したスペクトルにおける各波長領域の強度と、太陽光スペクトルにおける各波長領域の強度とが等しくなるように、着色層が有する吸収波長領域および吸収強度を調整することが好ましい。なお、着色層が有する吸収強度は、着色層の膜厚に比例する。
【００８９】
２．第２態様
本発明に用いられる着色層が、太陽電池セルの受光面の反対側の面に配置されている場合について説明する。本態様については、第２電極層が透光性を有する場合と遮光性を有する場合に分けて説明する。
【００９０】
（第２電極層が透光性を有する場合）
本態様では、図示はしないが、太陽電池セルの第２電極層が透光性を有し、シースルー型の有色の有機系太陽電池セルを用いた場合、第１透明基板から入射した光がビームスプリッターにより反射光と透過光に分かれ、反射光は太陽電池セルへ入射し、その後太陽電池セルを透過した光が着色層へと入射される。本態様においては、自然光である反射光の一部の光が太陽電池セルの光電変換機能層により吸収されて、吸収されなかった光（光電変換機能層を透過して着色された光）だけが太陽電池セルを透過して着色層へと入射し、吸収される。上記着色層および上記光電変換機能層は吸収波長領域が異なるので、着色層と光電変換機能層によって可視領域に発光波長を有する光のほとんどを吸収することができ、着色された光が第２透明基板より出射することを防止することができる。これにより、採光する光を自然光の色調に維持することが可能となる。
【００９１】
（第２電極層が遮光性および反射性を有する場合）
本態様では、図示はしないが、太陽電池セルの第２電極層が遮光性および反射性を有し、有色の有機系太陽電池セルを用いた場合、第１透明基板から入射した光がビームスプリッターにより反射光と透過光に分かれ、反射光は太陽電池セルへ入射し、太陽電池セルの第２電極層で反射した光が再度ビームスプリッターへと入射し、その後ビームスプリッターを透過した光が、当該太陽電池セルの受光面側にビームスプリッターを介して配置された着色層に入射し、吸収される。本態様においては、自然光である反射光の一部の光が太陽電池セルの光電変換機能層により吸収されて、吸収されなかった光（光電変換機能層を透過して着色された光）だけが太陽電池セルの第２電極層で反射し、太陽電池セルの第１電極層（受光面）から出射した着色光は、再度ビームスプリッターへと入射する。その後、着色光はビームスプリッターにより反射光と透過光に分かれ、透過光は、当該太陽電池セルの受光面側に、ビームスプリッターを介して隣接して配置された太陽電池セルの受光面の反対側の面に配置されている着色層に入射して吸収される。上記着色層および上記光電変換機能層は吸収波長領域が異なるので、着色層と光電変換機能層によって可視領域に発光波長を有する光のほとんどを吸収することができ、着色された光が第２透明基板より出射することを防止することができる。これにより、採光する光を自然光の色調に維持することが可能となる。
【００９２】
本発明に用いられる着色層が有する吸収波長領域は、光電変換機能層が有する吸収波長領域と異なるものであり、光電変換機能層が有する吸収波長領域に応じて適宜調整されるものである。
本態様においては、着色層は可視領域に極大吸収波長および吸収波長領域を有し、光電変換機能層の極大吸収波長よりも短波長および／または長波長に極大吸収波長および吸収波長領域を有することが好ましい。例えば、光電変換機能層が赤色波長領域に極大吸収波長および吸収波長領域を有する場合、着色層は青色波長領域および緑色波長領域にそれぞれ極大吸収波長および吸収波長領域を有することが好ましい。
着色層は光電変換機能層の吸収波長領域に吸収をもっていてもよく、ほとんど吸収をもっていなくてもよい。
【００９３】
上述したように、本態様においては、自然光の色調で採光することが好ましい。すなわち、採光された光のスペクトルが太陽光スペクトルと類似していることが好ましい。このためには、光電変換機能層の透過スペクトルと着色層の透過スペクトルとを足し合わせたスペクトルが、太陽光スペクトルに類似していることが好ましい。そのため、光電変換機能層が有する光透過スペクトルおよび着色層が有する光透過スペクトルを合計したスペクトルにおける各波長領域の強度と、太陽光スペクトルにおける各波長領域の強度とが等しくなるように、着色層が有する吸収波長領域および吸収強度を調整することが好ましい。なお、着色層が有する吸収強度は、着色層の膜厚に比例する。
【００９４】
上述したように、本発明の太陽電池モジュールに着色層を用いる場合、太陽電池セルにおける第２電極層は、透光性を有していてもよく、また遮光性を有していてもよい。
【００９５】
３．着色層
本発明に用いられる着色層の形成材料としては、所定の吸収波長領域を有する着色層を形成することができるものであれば特に限定されるものではなく、一般的にカラーフィルタに用いられる顔料、染料やバインダー樹脂を用いることができる。
【００９６】
このような着色層の形態としては、所望の機能を有するものであれば特に限定されるものではなく、例えば、自己支持性を有するものであってもよく、また自己支持性を有さないフィルム状等であってもよい。
【００９７】
着色層の配置としては、着色層が太陽電池セルの受光面側または受光面と反対側の面に配置されていれば特に限定されるものではなく、太陽電池セルの受光面側または受光面と反対側の面に直接形成されていてもよく、また、着色層がフィルム状である場合には、着色フィルムを形成し、太陽電池セルの受光面側または受光面と反対側の面に貼り付けられていてもよい。また、キューブ型ビームスプリッターを用いる場合には、着色層がキューブ型ビームスプリッターの太陽電池セルと対向する面に直接形成されていてもよく、キューブ型ビームスプリッターの太陽電池セルと対向する面に貼り付けられていてもよい。着色層を直接形成する場合には、色材を塗布する方法等が挙げられる。
【００９８】
また、着色層の膜厚としては、光の色調を調整することができる厚みであれば特に限定されるものではないが、具体的には５００ｎｍ〜５μｍの範囲内で設定することができ、好ましくは１μｍ〜３μｍの範囲内である。着色層の膜厚が厚すぎると、透過性が低下したり、また太陽電池セル等からの剥離が生じたりする可能性があるからである。一方、着色層の膜厚が薄すぎると、十分な色調の調整を行うことができない可能性があるからである。
【００９９】
Ｄ．第１透明基板および第２透明基板
本発明に用いられる第１透明基板および第２透明基板は、平行に配置されるものであり、第１透明基板および第２透明基板の間には太陽電池セルとビームスプリッターとが交互に配置される。太陽電池セルは、上記第１透明基板に対して受光面が交差するように配置され、上記第１透明基板に対して平行な方向に所定の間隔をあけて複数個配置される。ビームスプリッターは、複数個の太陽電池セルと、隣接する上記太陽電池セルの間にそれぞれ配置され、上記第１透明基板側から入射した光の一部を透過して上記第２透明基板側から出射されるように配置される。
本発明においては、便宜上、本発明の太陽電池モジュールを使用する際に光入射側に配置される透明基板を第１透明基板、光出射側に配置される透明基板を第２透明基板としている。
以下、本発明に用いられる第１透明基板および第２透明基板について説明する。
【０１００】
上記第１透明基板４ａおよび上記第２透明基板４ｂは図１〜図４に示したように、複数個の太陽電池セル１０および各太陽電池セル１０の間に配置されたビームスプリッター５を挟み込むように平行に配置されるものである。
本発明の太陽電池モジュール１００において、第１透明基板４ａは上記太陽電池モジュール１００の光入射側の面に配置されたものであり、第２透明基板４ｂは上記太陽電池モジュール１００の光出射側の面に配置されたものである。
【０１０１】
このような第１透明基板および第２透明基板に用いられる材料としては、太陽光の透過性を有していれば特に限定されるものではなく、例えば、ガラス板、フッ素系樹脂、ポリアミド系樹脂（各種のナイロン）、ポリエステル系樹脂、ポリエチレン系樹脂、ポリプロピレン系樹脂、環状ポリオレフィン系樹脂、ポリスチレン系樹脂、（メタ）アクリル系樹脂、ポリカーボネート系樹脂、アセタール系樹脂、セルロース系樹脂等の各種の樹脂基板が挙げられる。第１透明基板および第２透明基板としては、フレキシブルな基板、またはリジッドな基板を用いることができるが、上記第１透明基板および上記第２透明基板によって太陽電池セルと、上記太陽電池セルの間に配置されるビームスプリッターを固定するという観点より、リジットな基板がより好ましい。
【０１０２】
本発明に用いられる上記第１透明基板および上記第２透明基板の光透過率としては、８５％以上であることが好ましく、なかでも９０％以上、特に９２％以上であることが好ましい。上記第１透明基板および上記第２透明基板の光透過率が上記範囲であることにより、第１透明基板にて光を十分に透過させ、さらに第２透明基板にてビームスプリッターを透過した光を十分に出射させることができるからである。
なお、上記光透過率は、可視光領域において、スガ試験機株式会社製  ＳＭカラーコンピュータ（型番：ＳＭ−Ｃ）を用いて測定した値である。
【０１０３】
Ｅ．太陽電池セル
本発明に用いられる太陽電池セルは、上記第１透明基板および上記第２透明基板の間に、上記第１透明基板に対して受光面が交差するように配置され、上記第１透明基板に対して平行な方向に所定の間隔をあけて複数個配置されるものである。
【０１０４】
上記第１透明基板に対する太陽電池セルの受光面がなす角度としては、第１透明基板から入射し、ビームスプリッターで反射された光を太陽電池セルの受光面に入射させることができれば特に限定されないが、７０°〜１１０°の範囲内であることが好ましく、特に垂直であることが好ましい。なお、本発明における垂直とは、第１透明基板と太陽電池セルの受光面とのなす角度が、９０°±５°程度の範囲内であることを示す。上記範囲内であれば、平面視したときに太陽電池全体において、太陽電池セル１個当たりが占める面積をより一層縮小させることができるからである。また、シースルー型の太陽電池セルを用いた場合に、太陽電池セルを透過して直接第２透明基板から出射される着色光を減らすことができ、自然光により近い色調で採光することが可能となる。
【０１０５】
このように、上記第１透明基板に対して受光面が交差するように配置される複数個の太陽電池セルにおいて、各太陽電池セルの間に設けられる所定の間隔としては、本発明の太陽電池モジュールが所望の採光性および発電効率を得られるものであれば特に限定されるものではない。
【０１０６】
本発明に用いられる太陽電池セルの種類としては、特に限定されるものではなく、例えば、有機薄膜太陽電池セル、色素増感型太陽電池セル、化合物半導体系太陽電池セル、シリコン系太陽電池セル等を挙げることができる。化合物半導体系太陽電池セルとしては、具体的に、ガリウムヒ素（ＧａＡｓ）やインジウム燐（ＩｎＰ）等のIII−V族化合物半導体系太陽電池セル、カドミウムテルル（ＣｄＴｅ）等のII−VI族化合物半導体系太陽電池セル、ＣＩＳ（ＣｕＩｎＳｅ２）やＣＩＧＳ（Ｃｕ（Ｉｎ、Ｇａ）Ｓｅ２）等のI-III-VI族化合物半導体系太陽電池セル等が挙げられる。シリコン系太陽電池セルとしては、具体的に、単結晶シリコン太陽電池セル、多結晶シリコン太陽電池セル、シングル接合型もしくはタンデム構造型等のアモルファスシリコン太陽電池セル等が挙げられる。また、薄膜多結晶性シリコン太陽電池セル、薄膜微結晶性シリコン太陽電池セル、薄膜結晶シリコン太陽電池セルとアモルファスシリコン太陽電池セルとのハイブリット太陽電池セルを挙げることもできる。
【０１０７】
中でも、本発明に用いられる太陽電池セルは、薄型であるという観点から、有機薄膜太陽電池セルや、色素増感型太陽電池セルの有機系太陽電池セルが好適である。これらの太陽電池セルは他の太陽電池セルに比べて厚みが薄いため、上記太陽電池セルを、上記太陽電池セルの受光面が第１透明基板に対して特に垂直になるように配置した際に、上記太陽電池セルが配置されることで形成される遮光領域が、わずかな領域で済み、採光性を向上させることができるからである。
【０１０８】
また、採光される光を自然光の色調に維持するという観点から、可視領域に対応した吸収波長領域を有するシリコン系太陽電池セルを好適に用いることができる。また、吸収波長領域が異なる複数層の光電変換機能層が積層され、可視領域に対応した吸収波長領域を有する有機薄膜太陽電池セルも、好適に用いることができる。さらに、吸収波長領域が異なる増感色素が担持された金属酸化物半導体微粒子を含む複数層の半導体層が積層された光電変換機能層を有し、可視領域に対応した吸収波長領域を有する色素増感太陽電池セルも好適に用いることができる。これらの太陽電池セルは、可視領域の光をほとんど吸収することができるので、第２透明基板から着色光が出射されるのを防ぎ、採光される光を自然光の色調に維持することができるからである。
【０１０９】
以下、本発明に用いられる太陽電池セルが有する各部材について、具体例として本発明に用いられる有機薄膜太陽電池セル（以下、第１態様とする。）と色素増感型太陽電池セル（以下、第２態様とする。）とに分けてそれぞれ説明する。
【０１１０】
１．第１態様
本発明に用いられる太陽電池セルが有機薄膜太陽電池セルである場合について説明する。
図１〜図４に示すように、本発明に用いられる太陽電池セル１０は、上記太陽電池セル１０の受光面が第１透明基板４ａに対して交差するように配置されるものである。
上記第１透明基板４ａおよび第２透明基板４ｂの間に所定の間隔をあけて配置された複数個の太陽電池セル１０の間には、ビームスプリッター５が上記太陽電池セル１０と隣接して配置されている。
本発明に用いられる太陽電池セル１０は、上記ビームスプリッター５の反射光４０の出射側の面より順に第１電極層１、光電変換機能層２、第２電極層３が積層されたものである。なお、上記太陽電池セル１０に用いられる上記第１電極層１は透光性を有するものである。
【０１１１】
第２電極層３については透光性を有していてもよいし、遮光性を有していてもよいが、有色の光電変換機能層２を用いる場合であって、着色層１１を有さない場合には、第２電極層３は遮光性を有するものであることがより好ましい。光電変換層を透過して着色された光が直接、第２透明基板から出射されるのを防止することができ、自然光により近い色調で採光することが可能となるからである。また、第２電極層３が透光性を有する場合に比べて、第２電極層３が遮光性および反射性を有する場合の方が、光電変換機能層２を透過して着色された光（着色光）が第２透明基板４ｂより出射されるまでの光路が長く、ビームスプリッターに入射する回数が多い。つまり、着色層がビームスプリッターに入射する回数が多いほど、光量が少なくなるので、第２透明基板４ｂより出射され、採光される着色光の光量は、第２電極層が遮光性および反射性を有している場合の方が少なく、自然光により近い色調にすることができる。
第２電極層３が遮光性および反射性を有する場合には、第１透明基板４ａから入射し、ビームスプリッター５で反射された光（反射光）４０は太陽電池セル１０に入射し、有色の光電変換機能層２を透過して着色された光（着色光）が、第２電極層３を透過せず、反射されて第１電極層１から出射される。その後着色光はビームスプリッター５に入射し、透過光と反射光に分けられる。このとき、反射光は第１透明基板４ａから出射される。ビームスプリッター５を透過した着色光は、当該太陽電池セル１０の受光面側にビームスプリッター５を介して配置された太陽電池セル１０の第２電極層３に反射して、再度ビームスプリッター５へと入射し、透過光と反射光に分かれる。この時の反射光は、第２透明基板４ｂより出射されるが、上述したように光量が少なく、第２透明基板４ｂから出射される光のほとんどは第１透明基板４ａからの透過光５０となり、自然光となるので、自然光により近い色調で採光していると視認することができる。
一方、第２電極層３が透光性を有する場合においては、図３に示すように、第２電極層３を透過した着色光６０の一部の光がビームスプリッター５によって反射され、第２透明基板４ｂより出射される。この場合も、着色光６０はビームスプリッター５で分割されており、光量は減るので、上記第２透明基板４ｂより出射されるほとんどの光は、第１透明基板４ａから入射して、ビームスプリッター５を透過した透過光５０であり、自然光であるため、自然光により近い色調で採光していると視認することが可能である。また、着色光６０の一部は、ビームスプリッター５を透過し、再び太陽電池セル１０に入射するので、光の利用効率を高めることができる。
以下、本態様における各部材について説明する。
【０１１２】
（１）第１電極層
本態様に用いられる第１電極層は、平行に配置された上記第１透明基板および上記第２透明基板の間に、上記第１透明基板に対して交差するように配置され、上記ビームスプリッターの反射光の出射側の面を向くように配置されるものである。
本発明に用いられる第１電極層は、上記ビームスプリッターにより反射された光を受光するため、透光性を有するものである。以下、本態様における第１電極層について説明する。
【０１１３】
第１電極層は、受光側の電極となるものであれば特に限定されるものではなく、透明電極であってもよく、また透明電極とパターン状の補助電極とが積層されたものであってもよい。
第１電極層がパターン状の補助電極と透明電極とが積層されたものである場合には、透明電極のシート抵抗が比較的高い場合であっても、補助電極のシート抵抗を十分に低くすることで、第１電極層全体としての抵抗を低減することができる。したがって、発生した電力を効率良く集電することができる。
以下、透明電極および補助電極について説明する。
【０１１４】
（ａ）透明電極
本態様に用いられる透明電極は、平行に配置された第１透明基板および第２透明基板の間に、上記第１透明基板に対して交差するように配置されたものである。
【０１１５】
本態様に用いられる上記透明電極の構成材料としては、導電性および透明性を有するものであれば特に限定されなく、Ｉｎ−Ｚｎ−Ｏ（ＩＺＯ）、Ｉｎ−Ｓｎ−Ｏ（ＩＴＯ）、ＺｎＯ−Ａｌ、Ｚｎ−Ｓｎ−Ｏ等を挙げることができる。中でも、後述する第２電極層の構成材料の仕事関数等を考慮して適宜選択することが好ましい。例えば第２電極層の構成材料を仕事関数の低い材料とした場合には、上記透明電極の構成材料は仕事関数の高い材料であることが好ましい。導電性および透明性を有し、かつ仕事関数の高い材料としては、ＩＴＯが好ましく用いられる。
【０１１６】
上記透明電極の全光線透過率は、８５％以上であることが好ましく、中でも９０％以上、特に９２％以上であることが好ましい。上記透明電極の全光線透過率が上記範囲であることにより、透明電極にて光を十分に透過することができ、光電変換機能層にて光を効率的に吸収することができるからである。
なお、上記全光線透過率は、可視光領域において、スガ試験機株式会社製  ＳＭカラーコンピュータ（型番：ＳＭ−Ｃ）を用いて測定した値である。
【０１１７】
本態様に用いられる上記透明電極は、単層であってもよく、また異なる仕事関数の材料を用いて積層されたものであってもよい。
上記透明電極の膜厚としては、単層である場合はその膜厚が、複数層からなる場合は総膜厚が、０．１ｎｍ〜５００ｎｍの範囲内であることが好ましく、中でも１ｎｍ〜３００ｎｍの範囲内であることが好ましい。膜厚が上記範囲より薄いと、透明電極のシート抵抗が大きくなりすぎ、発生した電荷を十分に外部回路へ伝達できない可能性があり、一方、膜厚が上記範囲より厚いと、全光線透過率が低下し、光電変換効率を低下させる可能性があるからである。
【０１１８】
（ｂ）補助電極
本態様に用いられる補助電極は、通常、透明電極よりも抵抗値が低い。
【０１１９】
上記補助電極の形成材料としては、通常、金属が用いられる。補助電極に用いられる金属としては、例えば、アルミニウム（Ａｌ）、金（Ａｕ）、銀（Ａｇ）、コバルト（Ｃｏ）、ニッケル（Ｎｉ）、白金（Ｐｔ）、銅（Ｃｕ）、チタン（Ｔｉ）、鉄（Ｆｅ）、ステンレス系金属、アルミニウム合金、銅合金、チタン合金、鉄−ニッケル合金およびニッケル−クロム合金（Ｎｉ−Ｃｒ）等の導電性金属を挙げることができる。
【０１２０】
また、補助電極は、上述のような導電性金属からなる単層であってもよく、また透明基材や透明電極との密着性向上のために、導電性金属層とコンタクト層とを適宜積層したものであってもよい。コンタクト層の形成材料としては、例えば、ニッケル（Ｎｉ）、クロム（Ｃｒ）、ニッケルクロム（Ｎｉ−Ｃｒ）、チタン（Ｔｉ）、タンタル（Ｔａ）等が挙げられる。コンタクト層は所望の補助電極と透明基材や透明電極との密着性を得るために導電性金属層に積層されるものであり、導電性金属層の片側にのみ積層してもよく、導電性金属層の両側に積層してもよい。
【０１２１】
また、補助電極の形成材料には、第２電極層の形成材料の仕事関数等に応じて、好ましい金属を選択してもよい。例えば、第２電極層の形成材料の仕事関数等が低い場合には、補助電極に用いられる金属は仕事関数の高いものであることが好ましい。
【０１２２】
本態様に用いられる上記補助電極の形状としては、パターン状であれば特に限定されるものではなく、所望の導電性、透過性、強度等により適宜選択される。例えば、上記補助電極は、メッシュ状のメッシュ部と、このメッシュ部の周囲に配置されたフレーム部とを有するものであってもよく、メッシュ状のメッシュ部からなるものであってもよい。
【０１２３】
メッシュ部の形状としては、メッシュ状であれば特に限定されるものではなく、所望の導電性、透過性、強度等により適宜選択される。例えば、三角形、四角形、六角形等の多角形や円形の格子状等が挙げられる。なお、多角形や円形の「格子状」とは、多角形や円形が周期的に配列されている形状をいう。多角形や円形の格子状としては、例えば多角形の開口部がストレートに配列されていてもよく、ジグザグに配列されていてもよい。
【０１２４】
補助電極自体は基本的に光を透過しないので、補助電極のメッシュ部の開口部から光電変換機能層に光が入射する。そのため、補助電極のメッシュ部の開口部は比較的大きいことが好ましい。具体的には、補助電極のメッシュ部の開口部の比率は、５０％〜９８％程度であることが好ましく、より好ましくは７０％〜９８％の範囲内、さらに好ましくは８０％〜９８％の範囲内である。
【０１２５】
補助電極のメッシュ部の開口部のピッチおよびメッシュ部の線幅は、補助電極全体の面積等に応じて適宜選択される。
また、フレーム部の線幅は、補助電極全体の面積等に応じて適宜選択される。
【０１２６】
補助電極の厚みは、第１電極層と第２電極層との間で短絡が生じない厚みであれば限定されるものではなく、光電変換機能層等の厚みに応じて適宜選択される。具体的には、第１電極層と第２電極層との間に形成される層（光電変換機能層）の総膜厚を１とすると、補助電極の厚みは、５以下であることが好ましく、中でも３以下、さらには２以下、特に１．５以下であることが好ましく、１以下であることが最も好ましい。補助電極の厚みが上記範囲より厚いと、電極間で短絡が生じるおそれがあるからである。より具体的には、補助電極の厚みは、１００ｎｍ〜１０００ｎｍの範囲内であることが好ましく、中でも２００ｎｍ〜８００ｎｍの範囲内、さらには２００ｎｍ〜５００ｎｍの範囲内、特に２００ｎｍ〜４００ｎｍの範囲内であることが好ましい。補助電極の厚みが上記範囲より薄いと、また補助電極のシート抵抗が大きくなりすぎたりする場合があるからである。また、補助電極の厚みが上記範囲より厚いと、電極間で短絡が生じるおそれがあるからである。
【０１２７】
補助電極のシート抵抗としては、透明電極のシート抵抗よりも低ければよい。
【０１２８】
補助電極の形成方法としては、特に限定されるものではなく、例えば、金属薄膜を全面に成膜した後に網目状にパターニングする方法、網目状の導電体を直接形成する方法等が挙げられる。これらの方法は、補助電極の形成材料や構成等に応じて適宜選択される。
【０１２９】
（２）光電変換機能層
本態様における光電変換機能層は、上記第１電極層上に形成され、かつ第１透明基板に対して交差するように配置されたものである。以下、本態様における光電変換機能層について説明する。
【０１３０】
本態様に用いられる光電変換機能層は、第１電極層および第２電極層の間に形成されるものであり、電子供与性材料と電子受容性材料とを含有するものである。光電変換機能層は、有機薄膜太陽電池の電荷分離に寄与し、生じた電子および正孔を各々反対方向の電極に向かって輸送する機能を有する。
【０１３１】
光電変換機能層は、電子受容性および電子供与性の両機能を有する単一の層であってもよく（第１態様）、また電子受容性の機能を有する電子受容性層と電子供与性の機能を有する電子供与性層とが積層されたものであってもよい（第２態様）。
以下、各態様について説明する。
【０１３２】
（ａ）第１態様
本発明における光電変換機能層の第１態様は、電子受容性および電子供与性の両機能を有する単一の層であり、電子供与性材料および電子受容性材料を含有するものである。この光電変換機能層では、光電変換機能層内で形成されるｐｎ接合を利用して電荷分離が生じるため、単独で光電変換機能層として機能する。
【０１３３】
電子供与性材料としては、電子供与体としての機能を有するものであれば特に限定されるものではないが、湿式塗工法により成膜可能なものであることが好ましく、中でも電子供与性の導電性高分子材料であることが好ましい。導電性高分子はいわゆるπ共役高分子であり、炭素−炭素またはヘテロ原子を含む二重結合または三重結合が、単結合と交互に連なったπ共役系から成り立っており、半導体的性質を示すものである。導電性高分子材料は、高分子主鎖内にπ共役が発達しているため主鎖方向への電荷輸送が基本的に有利である。また、導電性高分子材料は、導電性高分子材料を溶媒に溶解もしくは分散させた塗工液を用いることで湿式塗工法により容易に成膜可能であることから、大面積の有機薄膜太陽電池を高価な設備を必要とせず低コストで製造できるという利点がある。
【０１３４】
電子供与性の導電性高分子材料としては、例えば、ポリフェニレン、ポリフェニレンビニレン、ポリシラン、ポリチオフェン、ポリカルバゾール、ポリビニルカルバゾール、ポルフィリン、ポリアセチレン、ポリピロール、ポリアニリン、ポリフルオレン、ポリビニルピレン、ポリビニルアントラセン、およびこれらの誘導体、ならびにこれらの共重合体、あるいは、フタロシアニン含有ポリマー、カルバゾール含有ポリマー、有機金属ポリマー等を挙げることができる。
【０１３５】
また、電子受容性材料としては、電子受容体としての機能を有するものであれば特に限定されるものではないが、湿式塗工法により成膜可能なものであることが好ましく、中でも電子受容性の導電性高分子材料であることが好ましい。導電性高分子材料は、上述したような利点を有するからである。
【０１３６】
電子受容性の導電性高分子材料としては、例えば、ポリフェニレンビニレン、ポリフルオレン、およびこれらの誘導体、ならびにこれらの共重合体、あるいは、カーボンナノチューブ、フラーレン誘導体、ＣＮ基またはＣＦ３基含有ポリマーおよびそれらの−ＣＦ３置換ポリマー等を挙げることができる。
【０１３７】
また、電子供与性化合物がドープされた電子受容性材料や、電子受容性化合物がドープされた電子供与性材料等を用いることもできる。中でも、電子供与性化合物もしくは電子受容性化合物がドープされた導電性高分子材料が好ましく用いられる。導電性高分子材料は、高分子主鎖内にπ共役が発達しているため主鎖方向への電荷輸送が基本的に有利であり、また、電子供与性化合物や電子受容性化合物をドープすることによりπ共役主鎖中に電荷が発生し、電気伝導度を大きく増大させることが可能であるからである。
【０１３８】
電子供与性化合物がドープされる電子受容性の導電性高分子材料としては、上述した電子受容性の導電性高分子材料を挙げることができる。ドープされる電子供与性化合物としては、例えばＬｉ、Ｋ、Ｃａ、Ｃｓ等のアルカリ金属やアルカリ土類金属のようなルイス塩基を用いることができる。なお、ルイス塩基は電子供与体として作用する。
また、電子受容性化合物がドープされる電子供与性の導電性高分子材料としては、上述した電子供与性の導電性高分子材料を挙げることができる。ドープされる電子受容性化合物としては、例えばＦｅＣｌ３（III）、ＡｌＣｌ３、ＡｌＢｒ３、ＡｓＦ６やハロゲン化合物のようなルイス酸を用いることができる。なお、ルイス酸は電子受容体として作用する。
【０１３９】
電子供与性材料および電子受容性材料の混合比は、使用する材料の種類により最適な混合比に適宜調整される。
【０１４０】
光電変換機能層の膜厚としては、一般的にバルクヘテロ接合型有機薄膜太陽電池において採用されている膜厚を採用することができる。具体的には、０．２ｎｍ〜３０００ｎｍの範囲内で設定することができ、好ましくは１ｎｍ〜６００ｎｍの範囲内である。膜厚が上記範囲より厚いと、光電変換機能層における抵抗が高くなる場合があるからである。一方、膜厚が上記範囲より薄いと、光を十分に吸収できない場合があるからである。
【０１４１】
光電変換機能層を形成する方法としては、所定の膜厚に均一に形成することができ、連続膜が得られる方法であれば特に限定されるものではないが、湿式塗工法が好ましく用いられる。湿式塗工法であれば、大気中で光電変換機能層を形成することができ、コストの削減が図れるとともに、大面積化が容易だからである。
【０１４２】
（ｂ）第２態様
本発明における光電変換機能層の第２態様は、電子受容性の機能を有する電子受容性層と電子供与性の機能を有する電子供与性層とが積層されたものである。以下、電子受容性層および電子供与性層について説明する。
【０１４３】
（電子受容性層）
本態様に用いられる電子受容性層は、電子受容性の機能を有するものであり、電子受容性材料を含有するものである。
【０１４４】
電子受容性材料としては、電子受容体としての機能を有するものであれば特に限定されるものではないが、湿式塗工法により成膜可能なものであることが好ましく、中でも電子受容性の導電性高分子材料であることが好ましい。導電性高分子材料は、上述したような利点を有するからである。具体的には、上記第１態様の光電変換機能層に用いられる電子受容性の導電性高分子材料と同様のものを挙げることができる。
【０１４５】
電子受容性層の膜厚としては、一般的にバイレイヤー型有機薄膜太陽電池において採用されている膜厚を採用することができる。具体的には、０．１ｎｍ〜１５００ｎｍの範囲内で設定することができ、好ましくは１ｎｍ〜３００ｎｍの範囲内である。膜厚が上記範囲より厚いと、電子受容性層における抵抗が高くなる可能性があるからである。一方、膜厚が上記範囲より薄いと、光を十分に吸収できない場合があるからである。
【０１４６】
電子受容性層の形成方法としては、上記第１態様の光電変換機能層の形成方法と同様とすることができる。
【０１４７】
（電子供与性層）
本発明に用いられる電子供与性層は、電子供与性の機能を有するものであり、電子供与性材料を含有するものである。
【０１４８】
電子供与性層の膜厚としては、一般的にバイレイヤー型有機薄膜太陽電池において採用されている膜厚を採用することができる。具体的には、０．１ｎｍ〜１５００ｎｍの範囲内で設定することができ、好ましくは１ｎｍ〜３００ｎｍの範囲内である。膜厚が上記範囲より厚いと、電子供与性層における抵抗が高くなる可能性があるからである。一方、膜厚が上記範囲より薄いと、光を十分に吸収できない場合があるからである。
【０１４９】
電子供与性層の形成方法としては、上記第１態様の光電変換機能層の形成方法と同様とすることができる。
【０１５０】
（ｃ）その他
本発明においては、有機薄膜太陽電池セルの場合、上述したように吸収波長領域が異なる光電変換機能層が２層以上積層されていてもよい。本態様の有機薄膜太陽電池セルに着色層が配置されていない場合には、吸収波長領域が異なる光電変換機能層が２層以上積層されていることが好ましい。吸収波長領域が異なる光電変換機能層が２層以上形成されている場合には、複数層の光電変換機能層によって可視領域の光のほとんどを吸収することができ、採光される光の色調を維持することができるからである。また、光電変換機能層に入射した光のほとんどが吸収され、広範囲の波長領域の光エネルギーを吸収し、電気エネルギーに変換することが可能なため、発電に寄与し、高い発電効率を達成することもできる。
以下、本態様における光電変換機能層について説明する。
【０１５１】
この場合、吸収波長領域が異なる上記光電変換機能層が少なくとも２層以上積層されたものであればよいが、中でも２層〜１０層程度、特に２層〜５層程度積層されていることが好ましい。これにより、自然光の色調を維持して採光できる有機薄膜太陽電池セルとすることができ、また、より広範囲にわたる波長領域の光エネルギーを利用して発電することが可能である。また、上記範囲内であれば、安定して各光電変換機能層を積層することが可能となるからである。
【０１５２】
上記各光電変換機能層が有するそれぞれの吸収波長領域における吸収極大波長は、最も近くて５０ｎｍ以上異なることが好ましい。また、上記各光電変換機能層が有するそれぞれの吸収波長領域における吸収極大波長は、最も離れていて５０ｎｍ〜５００ｎｍ程度、特に５０ｎｍ〜４００ｎｍ程度異なるものとされていることが好ましい。
例えば、赤色波長領域（６００ｎｍ〜８００ｎｍの範囲内、好ましくは６１０ｎｍ〜７２０ｎｍの範囲内）に吸収極大波長を有する光電変換機能層、緑色波長領域（５００ｎｍ〜６００ｎｍの範囲内、好ましくは５３０ｎｍ〜５６０ｎｍの範囲内）に吸収極大波長を有する光電変換機能層、および青色波長領域（４００ｎｍ〜５００ｎｍの範囲内、好ましくは４４０ｎｍ〜４８０ｎｍの範囲内）に吸収極大波長を有する光電変換機能層が積層されていることが好ましい。これにより、自然光の色調を維持して採光できる有機薄膜太陽電池セルとすることができ、また、より広範囲にわたる波長領域の光エネルギーを利用して発電することが可能である。
【０１５３】
（３）第２電極層
本態様に用いられる第２電極層は、上記光電変換機能層上に形成され、かつ第１透明基板に対して交差するように配置されるものである。上述したように、上記第２電極層は、透光性を有するものであってもよく、遮光性を有するものであってもよいが、有色の光電変換機能層を用いる本態様においては、遮光性を有するものが好ましい。
また、第２電極層は反射性を有することが好ましい。反射性を有する第２電極層を用いることにより、光電変換機能層を透過した光が第２電極層で反射され、再び光電変換機能層に入射するので、光の利用効率を高めることができる。
以下、本態様における第２電極層について説明する。
【０１５４】
第２電極層が遮光性を有する場合、本態様に用いられる上記第２電極層の構成材料は、導電性および遮光性を有するものであれば、特に限定されるものではないが、反射性を有するものが好ましい。また、第１電極層を仕事関数が高い材料を用いて形成した場合には、第２電極層は仕事関数が低い材料を用いて形成することが好ましい。具体的に仕事関数が低い材料としては、Ｌｉ、Ｉｎ、Ａｌ、Ｃａ、Ｍｇ、Ｓｍ、Ｔｂ、Ｙｂ、Ｚｒ、ＬｉＦ等を挙げることができる。
また、第２電極層が透光性を有する場合、第２電極層としては、上記第１電極層と同様とすることができる。
【０１５５】
第２電極層は、単層であってもよく、また、異なる仕事関数の材料を用いて積層されたものであってもよい。
第２電極層の膜厚は、単層である場合にはその膜厚が、複数層からなる場合には各層を合わせた総膜厚が、０．１ｎｍ〜５００ｎｍの範囲内、中でも１ｎｍ〜３００ｎｍの範囲内であることが好ましい。膜厚が上記範囲より薄い場合は、第２電極層のシート抵抗が大きくなりすぎ、発生した電荷を十分に外部回路へ伝達できない可能性がある。
【０１５６】
第２電極層の形成方法としては、一般的な電極の形成方法を用いることができる。
【０１５７】
（４）透明基材
本発明においては、第１電極層が透明基材上に形成されていてもよい。なお、透明基材については、上記第１透明基板および第２透明基板と同様とすることができる。
【０１５８】
２．第２態様
本発明に用いられる太陽電池セルが色素増感型太陽電池セルである場合について説明する。
図１〜図４に示すように、本発明に用いられる太陽電池セル１０は、太陽電池セル１０の受光面が第１透明基板４ａに対して交差するように配置されるものである。
上記第１透明基板４ａおよび第２透明基板４ｂの間に所定の間隔をあけて配置された複数個の太陽電池セル１０の間には、ビームスプリッター５が上記太陽電池セル１０と隣接して配置されている。
本発明に用いられる太陽電池セル１０は、上記ビームスプリッター５の反射光４０の出射側の面より順に第１電極層１、光電変換機能層２、第２電極層３が積層されたものである。なお、上記太陽電池セル１０に用いられる上記第１電極層１は透光性を有するものである。
【０１５９】
第２電極層３については透光性を有していてもよいし、遮光性を有していてもよいが、上記第１態様の有機薄膜太陽電池セルの場合と同様に、有色の光電変換機能層２を用いる場合であって、着色層１１を有さない場合には、第２電極層３は遮光性を有するものであることがより好ましい。
以下、本態様における各部材について説明する。
【０１６０】
（１）第１電極層
本態様に用いられる第１電極層は、上記第１透明基板に対して交差するように配置され、上記ビームスプリッターの反射光の出射側の面を向くように配置されるものである。
本発明に用いられる第１電極層は、上記ビームスプリッターにより反射された光を受光するため、透光性を有するものである。以下、本態様における第１電極層について説明する。
【０１６１】
本態様に用いられる第１電極層は、透明導電膜を有するものである。以下、本態様に用いられる透明導電膜について説明する。
【０１６２】
本態様に用いられる透明導電膜としては、透明性を有し、所定の導電性を有するものであれば特に限定されるものではない。このような透明導電膜に用いられる材料としては、金属酸化物、導電性高分子化合物材料等を挙げることができる。
【０１６３】
上記金属酸化物としては、例えば、ＳｎＯ２、ＺｎＯ、酸化インジウムにＳｎＯ２を添加した化合物（ＩＴＯ）、フッ素ドープしたＳｎＯ２（ＦＴＯ）、酸化インジウムにＺｎＯを添加した化合物（ＩＺＯ）、を挙げることができる。
一方、上記導電性高分子化合物材料としては、例えば、ポリチオフェン、ポリスチレンスルフォン酸（ＰＳＳ）、ポリアニリン（ＰＡ）、ポリピロール、ポリエチレンジオキシチオフェン（ＰＥＤＯＴ）等を挙げることができる。また、これらを２種以上混合して用いることもできる。
【０１６４】
本態様に用いられる透明導電膜は、単一の層からなる構成であってもよく、また、複数の層が積層された構成であってもよい。複数の層が積層された構成としては、例えば、仕事関数が互いに異なる材料からなる層が積層された態様や、互いに異なる金属酸化物からなる層が積層された態様を挙げることができる。
【０１６５】
（２）光電変換機能層
本態様における光電変換機能層は、第１電極層上に形成され、かつ第１透明基板に対して交差するように配置されたものである。以下、本態様における光電変換機能層について説明する。
【０１６６】
本態様に用いられる光電変換機能層は、表面に増感色素が担持された金属酸化物半導体微粒子と、電解質層とを有するものであり、上述した第１電極層上に形成されるものである。以下、本態様における金属酸化物半導体微粒子、増感色素、および電解質層について説明する。
【０１６７】
（ａ）金属酸化物半導体微粒子
本態様に用いられる金属酸化物半導体微粒子としては、半導体特性を備える金属酸化物からなるものであれば特に限定されるものではない。本態様に用いられる金属酸化物半導体微粒子を構成する金属酸化物としては、例えば、ＴｉＯ２、ＺｎＯ、ＳｎＯ２、ＩＴＯ、ＺｒＯ２、ＭｇＯ、Ａｌ２Ｏ３、ＣｅＯ２、Ｂｉ２Ｏ３、Ｍｎ３Ｏ４、Ｙ２Ｏ３、ＷＯ３、Ｔａ２Ｏ５、Ｎｂ２Ｏ５、Ｌａ２Ｏ３等を挙げることができる。なかでも本態様においては、ＴｉＯ２からなる金属酸化物半導体微粒子を用いることが最も好ましい。ＴｉＯ２は特に半導体特性に優れるからである。
【０１６８】
（ｂ）増感色素
本態様に用いられる増感色素としては、光を吸収して起電力を生じさせることが可能なものであれば特に限定はされない。このような増感色素としては、有機色素または金属錯体色素を挙げることができる。上記有機色素としては、アクリジン系、アゾ系、インジゴ系、キノン系、クマリン系、メロシアニン系、フェニルキサンテン、インドリン、カルバゾール系の色素が挙げられる。本態様においてはこれらの有機色素の中でも、クマリン系色素を用いることが好ましい。また、上記金属錯体色素としてはルテニウム系色素を用いることが好ましく、特にルテニウム錯体であるルテニウムビピリジン色素およびルテニウムターピリジン色素を用いることが好ましい。このようなルテニウム錯体は吸収する光の波長範囲が広いため、光電変換できる光の波長領域を大幅に広げることができるからである。
【０１６９】
（ｃ）電解質層
本態様に用いられる電解質層について説明する。本態様に用いられる電解質層は、酸化還元対を含むものである。
【０１７０】
本態様における電解質層に用いられる酸化還元対としては、一般的に色素増感型太陽電池の電解質層に用いられているものであれば特に限定はされるものではない。なかでも本態様に用いられる酸化還元対は、ヨウ素およびヨウ化物の組合せ、臭素および臭化物の組合せであることが好ましい。
【０１７１】
上記酸化還元対として本態様に用いられるヨウ素およびヨウ化物の組合せとしては、例えば、ＬｉＩ、ＮａＩ、ＫＩ、ＣａＩ２等の金属ヨウ化物と、Ｉ２との組合せを挙げることができる。さらに、上記臭素および臭化物の組合せとしては、例えば、ＬｉＢｒ、ＮａＢｒ、ＫＢｒ、ＣａＢｒ２等の金属臭化物と、Ｂｒ２との組合せを挙げることができる。
【０１７２】
本態様における電解質層には、上記酸化還元対以外のその他の化合物として、架橋剤、光重合開始剤、増粘剤、常温融解塩等の添加剤を含有していてもよい。
【０１７３】
電解質層は、ゲル状、固体状または液体状のいずれの形態からなる電解質層であってもよい。電解質層をゲル状とした場合には、物理ゲルと化学ゲルのいずれであってもよい。ここで、物理ゲルは物理的な相互作用により室温付近でゲル化しているものであり、化学ゲルは架橋反応等により化学結合でゲルを形成しているものである。また、電解質層を液体状とした場合には、例えば、アセトニトリル、メトキシアセトニトリル、炭酸プロピレン等を溶媒とし、酸化還元対を含んだものや、同じくイミダゾリウム塩をカチオンとするイオン性液体を溶媒とすることができる。さらに、電解質層を固体状とした場合には、酸化還元対を含まずにそれ自身が正孔輸送剤として機能するものであればよく、例えばＣｕＩ、ポリピロール、ポリチオフェン等を含む正孔輸送剤であってもよい。
【０１７４】
（ｄ）任意の成分
本態様に用いられる光電変換機能層には、上記の他に任意の成分が含まれていてもよい。本態様に用いられる任意の成分としては、例えば、樹脂を挙げることができる。上記光電変換機能層に樹脂が含有されることにより、本態様に用いられる光電変換機能層の脆性を改善することができるからである。
【０１７５】
（ｅ）その他
本発明においては、色素増感型太陽電池セルの場合、光電変換機能層では、吸収波長領域が異なる増感色素が担持された金属酸化物半導体微粒子を含む２層以上の半導体層が積層されていてもよい。本態様の色素増感型太陽電池セルに着色層が配置されていない場合には、吸収波長領域が異なる増感色素が担持された金属酸化物半導体微粒子を含む２層以上の半導体層が積層されていることが好ましい。吸収波長領域が異なる増感色素が担持された金属酸化物半導体微粒子を含む半導体層が２層以上形成されている場合には、複数層の吸収波長領域が異なる増感色素が担持された金属酸化物半導体微粒子を含む上記半導体層によって、可視領域の光のほとんどを吸収することができ、採光される光の色調を維持することができるからである。また、上述したような光電変換機能層に入射した光のほとんどが吸収され、広範囲の波長領域の光エネルギーを吸収し、電気エネルギーに変換することが可能なため、発電に寄与し、高い発電効率を達成することもできる。
以下、本態様における光電変換機能層について説明する。
【０１７６】
この場合、吸収波長領域が異なる増感色素が担持された金属酸化物半導体微粒子を含む２層以上の半導体層が積層されたものであればよいが、中でも２層〜１０層程度、特に２層〜５層程度積層されていることが好ましい。これにより、自然光の色調を維持して採光できる色素増感型太陽電池セルとすることができ、また、より広範囲にわたる波長領域の光エネルギーを利用して発電することが可能である。また、上記範囲内であれば安定して、吸収波長領域が異なる増感色素が担持された金属酸化物半導体微粒子を含む各半導体層を積層することが可能となるからである。
【０１７７】
吸収波長領域が異なる増感色素が担持された金属酸化物半導体微粒子を含む各半導体層が有する、それぞれの吸収波長領域における吸収極大波長は、最も近くて５０ｎｍ以上異なることが好ましい。また、吸収波長領域が異なる増感色素が担持された金属酸化物半導体微粒子を含む各半導体層が有するそれぞれの吸収波長領域における吸収極大波長は、最も離れていて５０ｎｍ〜５００ｎｍ程度、特に５０ｎｍ〜４００ｎｍ程度異なるものとされていることが好ましい。
例えば、赤色波長領域（６００ｎｍ〜８００ｎｍの範囲内、好ましくは６１０ｎｍ〜７２０ｎｍの範囲内）に吸収極大波長を有する増感色素が担持された金属酸化物半導体微粒子を含む半導体層、緑色波長領域（５００ｎｍ〜６００ｎｍの範囲内、好ましくは５３０ｎｍ〜５６０ｎｍの範囲内）に吸収極大波長を有する増感色素が担持された金属酸化物半導体微粒子を含む半導体層、および青色波長領域（４００ｎｍ〜５００ｎｍの範囲内、好ましくは４４０ｎｍ〜４８０ｎｍの範囲内）に吸収極大波長を有する増感色素が担持された金属酸化物半導体微粒子を含む半導体層が積層されていることが好ましい。これにより、自然光の色調を維持して採光できる色素増感型太陽電池セルとすることができ、また、より広範囲にわたる波長領域の光エネルギーを利用して発電することが可能である。
【０１７８】
（３）第２電極層
本態様に用いられる第２電極層は、上記光電変換機能層上に形成され、かつ第１透明基板に対して交差するように配置されるものである。上述したように、上記第２電極層は、透光性を有するものであってもよく、遮光性を有するものであってもよいが、有色の太陽電池セルを用いる本態様においては、遮光性を有するものが好ましい。
また、第２電極層は反射性を有することが好ましい。反射性を有する第２電極層を用いることにより、光電変換機能層を透過した光が第２電極層で反射され、再び光電変換機能層に入射するので、光の利用効率を高めることができる。
以下、本態様における第２電極層について説明する。
【０１７９】
第２電極層が遮光性を有する場合、本態様に用いられる上記第２電極層の構成材料は、導電性および遮光性を有するものであれば、特に限定されるものではないが、反射性を有するものが好ましい。また、第１電極層を仕事関数が高い材料を用いて形成した場合には、第２電極層は仕事関数が低い材料を用いて形成することが好ましい。具体的に仕事関数が低い材料としては、Ｌｉ、Ｉｎ、Ａｌ、Ｃａ、Ｍｇ、Ｓｍ、Ｔｂ、Ｙｂ、Ｚｒ、ＬｉＦ等を挙げることができる。
また、第２電極層が透光性を有する場合、第２電極層としては、第１電極層と同様とすることができる。
【０１８０】
第２電極層は、単層であってもよく、また、異なる仕事関数の材料を用いて積層されたものであってもよい。
第２電極層の膜厚は、単層である場合にはその膜厚が、複数層からなる場合には各層を合わせた総膜厚が、０．１ｎｍ〜５００ｎｍの範囲内、中でも１ｎｍ〜３００ｎｍの範囲内であることが好ましい。膜厚が上記範囲より薄い場合は、第２電極層のシート抵抗が大きくなりすぎ、発生した電荷を十分に外部回路へ伝達できない可能性がある。
【０１８１】
第２電極層の形成方法としては、一般的な電極の形成方法を用いることができる。
【０１８２】
（４）透明基材
本発明においては、第１電極層が透明基材上に形成されていてもよい。なお、透明基材については、上記第１透明基板および第２透明基板と同様とすることができる。
【０１８３】
ＩＩ．太陽電池
本発明の太陽電池について説明する。
本発明の太陽電池は、平行に配置された第１透明基板および第２透明基板と、上記第１透明基板および上記第２透明基板の間に、上記第１透明基板に対して受光面が交差するように配置された太陽電池セルと、上記太陽電池セルに隣接して配置され、上記第１透明基板側から入射した光の一部を透過して上記第２透明基板側から出射させ、一部を反射して上記太陽電池セルに入射させるビームスプリッターとを有するものである。
【０１８４】
本発明においては、太陽電池セルと隣接してビームスプリッターを配置することで、第１透明基板から入射した光が、反射光および透過光に分割される。上記反射光は、上記太陽電池セルへ入射し、発電に寄与する。また、上記透過光は、第２透明基板を透過して放たれる。
従来では、太陽電池セルの受光面が透明基板に対して平行になるように太陽電池セルを配置し、太陽電池セルが配置されていない領域から採光している。このため、高い発電効率を得ようと受光面の面積が大きい太陽電池セルを配置した場合、太陽電池セルの配置により遮光部となる領域が増え、採光性が低下してしまう。このように、高い発電効率を得ようとすると、採光性が低下してしまうといった課題があった。
本発明における太陽電池セルは、第１透明基板に対して太陽電池セルの受光面が交差するように配置されるため、高い発電効率および優れた採光性を有する太陽電池とすることができる。
【０１８５】
また、シースルー型の有色の有機系太陽電池セルを用いた場合であって、本発明の太陽電池が複数個接続された場合には、太陽電池セルが第１透明基板に対して受光面が交差するように配置されていることにより、有色の有機系太陽電池セルを透過して着色された光はビームスプリッターへと入射する。場合によっては、上記有機系太陽電池セルを透過して着色された光の一部が、ビームスプリッターで反射して第２透明基板から出射する。また、シースルー型の有色の有機系太陽電池セルが第１透明基板に対して受光面が交差するように配置されているので、有機系太陽電池を透過して着色された光が直接第２透明基板から出射する場合がある。この場合、第２透明基板から出射する光は第１透明基板からの透過光と着色光とが混ざった光となる。第１透明基板からの透過光は、自然光であるため、自然光により近い色調で採光していると視認することができる。
以下、本発明の太陽電池の各部材について説明する。
【０１８６】
Ａ．ビームスプリッター
本発明に用いられるビームスプリッターの詳しい説明については「Ｉ．太陽電池モジュール  Ａ．ビームスプリッター」の項で説明したものと同様とすることができるので、ここでの記載は省略する。
中でも、本発明の太陽電池は、ビームスプリッターとして上述したキューブ型ビームスプリッターを用いることが好ましい。キューブ型ビームスプリッターを、第１透明基板および第２透明基板の間にて、太陽電池セルと隣接して配置した際に、キューブ型ビームスプリッターに含まれる光学薄膜の角度等にズレが生じにくいからである。
【０１８７】
Ｂ．拡散板
本発明の太陽電池は、上記第２透明基板上に配置され、上記ビームスプリッターを透過した光を拡散する拡散板を有することが好ましい。
【０１８８】
これまでに、太陽電池へ拡散板を適用する技術は開示されているが、いずれも太陽電池セルへの光入射側に拡散板を設け、効率的に受光することで高い光電効率を得ようとするものであった。これに対して本発明は、光入射側とは逆の光出射側に拡散板を設けることで、ビームスプリッターを透過して上記拡散板へ入射した光を拡散し、太陽電池の全面で均一な明るさで採光していると視認することが可能となる。
【０１８９】
本発明に用いられる拡散板の詳しい説明については、「Ｉ．太陽電池モジュール  Ｂ．拡散板」の項で説明したものと同様とすることができるので、ここでの記載は省略する。
【０１９０】
Ｃ．着色層
本発明においては、本発明の太陽電池が複数個接続される場合、後述する太陽電池セルの受光面側、または受光面の反対側の面に、光電変換機能層と吸収波長領域が異なる着色層が配置されていることが好ましい。
このような着色層は、有色の有機系太陽電池セルに好適に用いられる。
光電変換機能層と異なる吸収波長領域を有する着色層を用いることにより、光電変換機能層で吸収されない着色光を着色層が吸収し、第２透明基板より着色光が出射されるのを防止することができるからである。
【０１９１】
本発明に用いられる着色層の詳しい説明については、上述した「Ｉ．太陽電池モジュール  Ｃ．着色層」の項で記載したものと同様とすることができるので、ここでの説明は省略する。
【０１９２】
Ｄ．第１透明基板および第２透明基板
本発明に用いられる第１透明基板および第２透明基板については、「Ｉ．太陽電池モジュール  Ｄ．第１透明基板および第２透明基板」の項で説明したものと同様とすることができるので、ここでの記載は省略する。
【０１９３】
Ｅ．太陽電池セル
本発明に用いられる太陽電池セルについて説明する。
本発明の太陽電池に用いられる太陽電池セルは、第１透明基板および第２透明基板の間に、第１透明基板に対して受光面が交差するように配置されるものであり、透光性を有する第１電極層と、上記第１電極層上に形成された光電変換機能層と、上記光電変換機能層上に形成された第２電極層とを有するものである。
なお、上記太陽電池セルについては、「Ｉ．太陽電池モジュール  Ｅ．太陽電池セル」の項で説明したものと同様とすることができるので、ここでの記載は省略する。
【０１９４】
本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【実施例】
【０１９５】
以下、実施例を挙げて本発明を具体的に説明する。
【０１９６】
［実施例１］
横３０ｍｍ、縦３００ｍｍのガラス製の透明基板上にスパッタ法により銅層を成膜した後に、フォトリソグラフィー工程およびエッチング工程を経て集電用パターン電極を形成した。
【０１９７】
上記の各集電用パターン電極の中央部に横２６ｍｍ、縦２９６ｍｍの矩形パターンでスパッタ法によりＩＴＯ電極層を形成した。
【０１９８】
上記ＩＴＯ電極層と同じ形状でダイコート法により導電性高分子溶液（ポリ−（３，４−エチレンジオキシチオフェン）分散品）を塗工した後に１００℃で１０分間乾燥させバッファー層を形成した。
【０１９９】
ポリチオフェン（Ｐ３ＨＴ：ｐｏｌｙ（３−ｈｅｘｙｌｔｈｉｏｐｈｅｎｅ−２，５−ｄｉｙｌ））とＣ６０ＰＣＢＭ（［６，６］−ｐｈｅｎｙｌ−Ｃ６１−ｂｕｔｙｒｉｃ  ａｃｉｄ  ｍｅｔｔｒｉｃ  ｅｓｔｅｒ：Ｎａｎｏ−Ｃ社製）をブロモベンゼンに溶解させ、固形分濃度１．４ｗｔ％の光電変換機能層用塗工液を調製した。
【０２００】
同溶液を上記バッファー層と同じ形状でダイコート法により塗工した後に１００℃で１０分間乾燥させて光電変換機能層を形成した。
【０２０１】
上記光電変換機能層と同じ形状でカルシウムおよびアルミニウムを真空蒸着法にて形成し有機薄膜太陽電池セルを作製した。
【０２０２】
図１に示すように、２枚の透明基板（４ａ、４ｂ）と任意の冶具（図示なし）を用いて、太陽電池セル１０とビームスプリッター５（プレート型）を固定した。
【０２０３】
［実施例２］
実施例１と同様にして有機薄膜太陽電池セルを作製した。
図２に示すように、２枚の透明基板（４ａ、４ｂ）を用いて、太陽電池１０とビームスプリッター５（キューブ型）とを固定した。
【符号の説明】
【０２０４】
１  …  第１電極層
２  …  光電変換機能層
３  …  第２電極層
４ａ  …  第１透明基板
４ｂ  …  第２透明基板
５  …  ビームスプリッター
６  …  光学基板
７  …  光学薄膜
８  …  プリズム
９  …  拡散板
１０  …  太陽電池セル
１１  …  着色層
２０  …  シースルー型の有機系太陽電池セル
３０  …  入射光
４０  …  反射光
５０  …  透過光
６０  …  着色光
１００  …  太陽電池モジュール
θ  …  入射光と反射光とのなす角度
ｈ  …  反射光
【図１】
0005760620.tif 000002
【図２】
0005760620.tif 000003
【図３】
0005760620.tif 000004
【図４】
0005760620.tif 000005
【図５】
0005760620.tif 000006
【図６】
0005760620.tif 000007